본 발명 에서 얻 은 복합 금속 산화물 의 분체 특성 을 표 1 에 나타내 었 다 . 평균 입경 의 측정 은 입 도 분포 측정기 ( Malvern 사 , Mastersizer 2000 E ) 를 이용 하 였 다 . 초음파 를 이용 하 여 분산 시키 면서 Laser 산란 법 에 의하 여 평균 입경 D 50 을 구하 였 다 . 탭 밀도 ( Tap Density ) 의 측정 은 100 ml 메스실린더 를 사용 하 여 500 회 스트로크 를 행하 기 전 , 후 의 부피 변화 로부터 측정 하 였 다 . 또한 , 평균 입경 이 클수록 탭 밀도 는 증가 하 고 , 평균 입경 이 작 을수록 탭 밀도 는 작아지 는 경향 이 있 기 때문 에 , 평균 입경 을 탭 밀도 로 나누 어 복합 금속 산화물 의 치밀도 를 평가 하 였 다 .